(57)【要約】【課題】低温かつ短時間で硬化でき、更に、ポリイミドに対する接着性に優れる熱硬化性接着剤組成物の提供。【解決手段】グリシジル基を有するエチレン系エラストマー（Ａ）と、芳香環と前記芳香環に直接結合したカルボキシ基とを有するビニル単量体（Ｂ）と、ラジカル開始剤（Ｃ）とを含有する熱硬化性接着剤組成物。【選択図】なし【特許請求の範囲】
【請求項１】
グリシジル基を有するエチレン系エラストマー（Ａ）と、芳香環と前記芳香環に直接結合したカルボキシ基とを有するビニル単量体（Ｂ）と、ラジカル開始剤（Ｃ）とを含有する熱硬化性接着剤組成物。
【請求項２】
前記エチレン系エラストマー（Ａ）のガラス転移温度が０℃未満である請求項１に記載の熱硬化性接着剤組成物。
【請求項３】
前記エチレン系エラストマー（Ａ）が、下記式（１）で表される繰り返し単位を３０〜９０質量％、下記式（２）で表される繰り返し単位を２〜３０質量％および下記式（３）で表される繰り返し単位を５〜５０質量％含む重合体である請求項１または２に記載の熱硬化性接着剤組成物。
【化１】
2008174633.tif 000012
（式中、Ｒ1は水素原子またはメチル基を表し、Ｒ2は炭素数１〜７の炭化水素基を表す。）
【請求項４】
前記式（２）で表される繰り返し単位を４〜３０質量％含む請求項３に記載の熱硬化性接着剤組成物。
【請求項５】
前記式（３）で表される繰り返し単位が、下記式（３′）で表される請求項３または４に記載の熱硬化性接着剤組成物。
【化２】
2008174633.tif 000013
【請求項６】
前記エチレン系エラストマー（Ａ）の重量平均分子量が１０，０００〜３００，０００である請求項１〜５のいずれかに記載の熱硬化性接着剤組成物。
【請求項７】
前記ビニル単量体（Ｂ）が、下記式（４）で表される化合物である請求項１〜６のいずれかに記載の熱硬化性接着剤組成物。
【化３】
2008174633.tif 000014
（式中、Ｒ3は炭素数１〜６の分岐していてもよい２価の炭化水素基を表す。）
【請求項８】
前記ビニル単量体（Ｂ）の含有量が、前記エチレン系エラストマー（Ａ）１００質量部に対して２〜２０質量部である請求項１〜７のいずれかに記載の熱硬化性接着剤組成物。
【請求項９】
前記ラジカル開始剤（Ｃ）の含有量が、前記エチレン系エラストマー（Ａ）１００質量部に対して０．０１〜１０質量部である請求項１〜８のいずれかに記載の熱硬化性接着剤組成物。
【請求項１０】
更に、スチレンを単量体成分として含む重合体（Ｄ）を含有する請求項１〜９のいずれかに記載の熱硬化性接着剤組成物。
【請求項１１】
前記重合体（Ｄ）が、スチレン−イソプレン−スチレンブロック共重合体、スチレン−ブタジエン−スチレンブロック共重合体、スチレン−イソブチレン−スチレンブロック共重合体、スチレン−イソブチレンブロック共重合体およびスチレン−酢酸ビニル共重合体からなる群から選択される少なくとも１種である請求項１０に記載の熱硬化性接着剤組成物。
【請求項１２】
前記重合体（Ｄ）の含有量が、前記エチレン系エラストマー（Ａ）１００質量部に対して０．１〜５０質量部である請求項１０または１１に記載の熱硬化性接着剤組成物。
【発明の詳細な説明】
【技術分野】
【０００１】
本発明は、熱硬化性接着剤組成物に関する。
【背景技術】
【０００２】
近年、ポリイミドフィルムは多くの電子機器等に使用されるようになり、適用範囲が拡大している。一方、接着剤としてエポキシ樹脂等の熱硬化性樹脂が使用されてきたが、硬化温度が比較的高く、低温かつ短時間での接着には不向きであった。
このような問題に対し、特許文献１〜３には、ラジカル重合可能な樹脂を用いることにより、低温かつ短時間で接着し得る材料が記載されている。
【０００３】
【特許文献１】特開２００５−２８５６６６号公報
【特許文献２】特許第３５８７８５９号公報
【特許文献３】特許第３３４４８８６号公報
【発明の開示】
【発明が解決しようとする課題】
【０００４】
しかしながら、特許文献１〜３に記載された材料は、低温かつ短時間で接着が可能であったとしてもポリイミドに対する接着性が十分でなかった。
【０００５】
そこで、本発明は、低温かつ短時間で硬化でき、更に、ポリイミドに対する接着性に優れる熱硬化性接着剤組成物を提供することを目的とする。
【課題を解決するための手段】
【０００６】
本発明者は、鋭意検討した結果、グリシジル基を有するエチレン系エラストマー（Ａ）と、芳香環と前記芳香環に直接結合したカルボキシ基とを有するビニル単量体（Ｂ）と、ラジカル開始剤（Ｃ）とを含有する熱硬化性接着剤組成物が、低温かつ短時間で硬化でき、更に、ポリイミドに対する接着性に優れることを見出し、本発明を完成させた。
【０００７】
即ち、本発明は、下記（１）〜（１１）を提供する。
（１）グリシジル基を有するエチレン系エラストマー（Ａ）と、芳香環と前記芳香環に直接結合したカルボキシ基とを有するビニル単量体（Ｂ）と、ラジカル開始剤（Ｃ）とを含有する熱硬化性接着剤組成物。
（２）前記エチレン系エラストマー（Ａ）のガラス転移温度が０℃未満である上記（１）に記載の熱硬化性接着剤組成物。
（３）前記エチレン系エラストマー（Ａ）が、下記式（１）で表される繰り返し単位を３０〜９０質量％、下記式（２）で表される繰り返し単位を２〜３０質量％および下記式（３）で表される繰り返し単位を５〜５０質量％含む重合体である上記（１）または（２）に記載の熱硬化性接着剤組成物。
【化４】
2008174633.tif 000002
（式中、Ｒ1は水素原子またはメチル基を表し、Ｒ2は炭素数１〜７の炭化水素基を表す。）
【０００８】
（４）前記式（２）で表される繰り返し単位を４〜３０質量％含む上記（３）に記載の熱硬化性接着剤組成物。
（５）前記式（３）で表される繰り返し単位が、下記式（３′）で表される上記（３）または（４）に記載の熱硬化性接着剤組成物。
【化５】
2008174633.tif 000003
（６）前記エチレン系エラストマー（Ａ）の重量平均分子量が１０，０００〜３００，０００である上記（１）〜（５）のいずれかに記載の熱硬化性接着剤組成物。
（７）前記ビニル単量体（Ｂ）が、下記式（４）で表される化合物である上記（１）〜（６）のいずれかに記載の熱硬化性接着剤組成物。
【化６】
2008174633.tif 000004
（式中、Ｒ3は炭素数１〜６の分岐していてもよい２価の炭化水素基を表す。）
【０００９】
（８）前記ビニル単量体（Ｂ）の含有量が、前記エチレン系エラストマー（Ａ）１００質量部に対して２〜２０質量部である上記（１）〜（７）のいずれかに記載の熱硬化性接着剤組成物。
（９）前記ラジカル開始剤（Ｃ）の含有量が、前記エチレン系エラストマー（Ａ）１００質量部に対して０．０１〜１０質量部である上記（１）〜（８）のいずれかに記載の熱硬化性接着剤組成物。
（１０）更に、スチレンを単量体成分として含む重合体（Ｄ）を含有する上記（１）〜（９）のいずれかに記載の熱硬化性接着剤組成物。
（１１）前記重合体（Ｄ）が、スチレン−イソプレン−スチレンブロック共重合体、スチレン−ブタジエン−スチレンブロック共重合体、スチレン−イソブチレン−スチレンブロック共重合体、スチレン−イソブチレンブロック共重合体およびスチレン−酢酸ビニル共重合体からなる群から選択される少なくとも１種である上記（１０）に記載の熱硬化性接着剤組成物。
（１２）前記重合体（Ｄ）の含有量が、前記エチレン系エラストマー（Ａ）１００質量部に対して０．１〜５０質量部である上記（１０）または（１１）に記載の熱硬化性接着剤組成物。
【発明の効果】
【００１０】
本発明の熱硬化性樹脂組成物は、低温かつ短時間で硬化でき、更に、ポリイミドに対する接着性に優れる。
【発明を実施するための最良の形態】
【００１１】
以下、本発明をより詳細に説明する。
本発明の熱硬化性接着剤組成物（以下「本発明の組成物」ともいう。）は、グリシジル基を有するエチレン系エラストマー（Ａ）と、芳香環とこの芳香環に直接結合したカルボキシ基とを有するビニル単量体（Ｂ）と、ラジカル開始剤（Ｃ）とを含有する熱硬化性接着剤組成物である。
【００１２】
＜エチレン系エラストマー（Ａ）＞
本発明の組成物に用いられるエチレン系エラストマー（Ａ）は、エチレンを単量体成分として含むエラストマーであって、グリシジル基を少なくとも１つ有するものであれば特に限定されない。具体的には、例えば、下記式（１）で表される繰り返し単位を３０〜９０質量％、下記式（２）で表される繰り返し単位を２〜３０質量％および下記式（３）で表される繰り返し単位を５〜５０質量％含む重合体が、低温かつ短時間で硬化でき、ポリイミドに対する接着性により優れる組成物が得られる点から好適に挙げられる。
【００１３】
【化７】
2008174633.tif 000005
【００１４】
上記式（３）中、Ｒ1は水素原子またはメチル基であり、水素原子であるのが好ましい。Ｒ2は炭素数１〜７の炭化水素基であり、具体的には、メチル基、エチル基、プロピル基、ブチル基等が例示でき、メチル基であるのが好ましい。
【００１５】
エチレン系エラストマー（Ａ）としては、Ｒ1が水素原子であり、かつ、Ｒ2がメチル基である上記重合体が、低温かつ短時間で硬化でき、ポリイミドに対する接着性により優れる組成物が得られる点からという点から好ましい。
【００１６】
エチレン系エラストマー（Ａ）において、上記式（１）で表される繰り返し単位の含有量は、３０〜９０質量％であり、４０〜８０質量％が好ましく、５０〜７０質量％がより好ましい。この範囲であると、ポリイミドに対する接着性に優れる。
【００１７】
エチレン系エラストマー（Ａ）において、上記式（２）で表される繰り返し単位の含有量は、２〜３０質量％であり、４〜３０質量％が好ましく、５〜２５質量％がより好ましい。この範囲であると、ポリイミドに対する接着性に優れる。
【００１８】
エチレン系エラストマー（Ａ）において、上記式（３）で表される繰り返し単位の含有量は、５〜５０質量％であり、１０〜４５質量％が好ましく、２０〜４０質量％がより好ましい。この範囲であると、ポリイミドに対する接着性に優れる。
【００１９】
エチレン系エラストマー（Ａ）のガラス転移温度は、０℃未満であるのが好ましく、−５０〜−５℃であるのがより好ましく、−４０〜−１０℃であるのが更に好ましい。エチレン系エラストマー（Ａ）のガラス転移温度がこの範囲であると、ポリイミドに対する接着性に優れ、また、加熱時および加圧時の流動性に優れる。
【００２０】
エチレン系エラストマー（Ａ）の重量平均分子量は、１０，０００〜３００，０００であるのが好ましく、５０，０００〜２００，０００であるのがより好ましい。エチレン系エラストマー（Ａ）の重量平均分子量がこの範囲であると、ポリイミドに対する接着性に優れ、また、加熱時の流動性に優れる。
【００２１】
エチレン系エラストマー（Ａ）の製造方法は、特に限定されず、公知の方法を採用できる。
また、エチレン系エラストマー（Ａ）として、市販品を用いることもでき、具体的には、例えば、ボンドファーストＢＦ−７Ｍ（住友化学社製）が好適に挙げられる。
【００２２】
＜ビニル単量体（Ｂ）＞
本発明の組成物に用いられるビニル単量体（Ｂ）は、芳香環と、この芳香環に直接結合したカルボキシ基と、ビニル基とを有する化合物であれば特に限定されない。
具体的には、例えば、下記式（４）で表される化合物が、ポリイミドに対する接着性により優れる組成物が得られる点から好適に挙げられる。
【００２３】
【化８】
2008174633.tif 000006
【００２４】
上記式（４）中、Ｒ3は炭素数１〜６の分岐していてもよい２価の炭化水素基であり、具体的には、例えば、メチレン基、エチレン基、−ＣＨ（ＣＨ3）ＣＨ2−等が挙げられ、エチレン基であるのが好ましい。
【００２５】
その他、ビニル単量体（Ｂ）としては、下記式（５）で表される化合物等が挙げられる。
【００２６】
【化９】
2008174633.tif 000007
【００２７】
上記式（５）中、Ｒ4は、炭素数１〜６の分岐していてもよい２価の炭化水素基であり、具体的には、例えば、メチレン基、エチレン基、−ＣＨ（ＣＨ3）ＣＨ2−、ブチレン基等が挙げられ、ブチレン基であるのが好ましい。
【００２８】
ビニル単量体（Ｂ）の含有量は、特に限定されないが、上記エチレン系エラストマー（Ａ）１００質量部に対して２〜２０質量部であるのが好ましく、５〜１５質量部であるのがより好ましい。ビニル単量体（Ｂ）の含有量がこの範囲であると、ポリイミドに対する接着性に優れる。
【００２９】
＜ラジカル開始剤（Ｃ）＞
本発明の組成物に用いられるラジカル開始剤（Ｃ）は、特に限定されず、公知のラジカル重合開始剤を用いることができる。
具体的には、例えば、ベンゾイルパーオキサイド、ラウリルパーオキサイド、ｔ−ブチルパーオキサイド、クメンヒドロパーオキサイド等の有機過酸化物；アゾビスイソブチロニトリル等のアゾ化合物が挙げられる。これらは、単独で用いてもよく、２種以上を併用してもよい。
【００３０】
ラジカル開始剤（Ｃ）の含有量は、特に限定されないが、上記エチレン系エラストマー（Ａ）１００質量部に対して、０．０１〜１０質量部であるのが好ましく、０．０１〜５質量部であるのがより好ましい。ラジカル開始剤（Ｃ）の含有量がこの範囲であると、低温かつ短時間で硬化可能である。
【００３１】
＜重合体（Ｄ）＞
本発明の組成物は、更に、スチレンを単量体成分として含む重合体（Ｄ）を含有するのが好ましい。重合体（Ｄ）を含有する本発明の組成物は、ポリイミドに対する接着性により優れる。
【００３２】
重合体（Ｄ）は、単量体成分として、スチレンおよび所望によりスチレンと共重合可能な単量体成分を重合して得ることができる。
上記単量体成分としては、例えば、エチレン、プロピレン、イソブチレン等のエチレン性化合物；アクリル酸２─エチルヘキシル、アクリル酸ブチル、アクリル酸エチル等のアクリル酸エステル；メタクリル酸メチル、メタクリル酸ブチル等のメタクリル酸エステル；塩化ビニル、バーサチック酸ビニル等のビニルエステル；イソプレン、ブタジエン等のジエン系化合物等が挙げられる。これらは、単独で用いてもよく、２種以上を併用してもよい。
【００３３】
重合体（Ｄ）としては、スチレン−イソプレン−スチレンブロック共重合体、スチレン−ブタジエン−スチレンブロック共重合体、スチレン−イソブチレン−スチレンブロック共重合体、スチレン−イソブチレンブロック共重合体およびスチレン−酢酸ビニル共重合体からなる群から選択される少なくとも１種の重合体であるのが好ましい。これらの重合体を含有すると、ポリイミドフィルムとの接着性が大幅に向上する。また、これらの重合体はエチレン系エラストマー（Ａ）との相溶性に優れるため、少量の添加で接着性を向上でき、硬化後の物性に与える影響も少ない。
【００３４】
重合体（Ｄ）の重量平均分子量は、１０，０００〜５００，０００であるのが好ましく、５０，０００〜３００，０００であるのがより好ましい。分子量がこの範囲であると、ポリイミドに対する接着性に優れる。
【００３５】
重合体（Ｄ）の含有量は、エチレン系エラストマー（Ａ）１００質量部に対して０．１〜５０質量部であるのが好ましく、１〜３０質量部であるのがより好ましい。重合体（Ｄ）の含有量がこの範囲であると、ポリイミドに対する接着性および硬化後の物性に優れる。
【００３６】
本発明の組成物は、必要に応じて、本発明の効果を損わない範囲で、充填剤、反応遅延剤、老化防止剤、酸化防止剤、顔料（染料）、可塑剤、揺変性付与剤、紫外線吸収剤、難燃剤、溶剤、界面活性剤（レベリング剤を含む）、分散剤、脱水剤、接着付与剤、帯電防止剤等の各種添加剤等を含有することができる。
【００３７】
充填剤としては、各種形状の有機または無機の充填剤が挙げられる。具体的には、例えば、ヒュームドシリカ、焼成シリカ、沈降シリカ、粉砕シリカ、溶融シリカ；ケイソウ土；酸化鉄、酸化亜鉛、酸化チタン、酸化バリウム、酸化マグネシウム；炭酸カルシウム、炭酸マグネシウム、炭酸亜鉛；ろう石クレー、カオリンクレー、焼成クレー；カーボンブラック；これらの脂肪酸処理物、樹脂酸処理物、ウレタン化合物処理物、脂肪酸エステル処理物が挙げられる。
【００３８】
老化防止剤としては、具体的には、例えば、ヒンダードフェノール系等の化合物が挙げられる。
酸化防止剤としては、具体的には、例えば、ブチルヒドロキシトルエン（ＢＨＴ）、ブチルヒドロキシアニソール（ＢＨＡ）等が挙げられる。
【００３９】
顔料としては、具体的には、例えば、酸化チタン、酸化亜鉛、群青、ベンガラ、リトポン、鉛、カドミウム、鉄、コバルト、アルミニウム、塩酸塩、硫酸塩等の無機顔料；アゾ顔料、フタロシアニン顔料、キナクリドン顔料、キナクリドンキノン顔料、ジオキサジン顔料、アントラピリミジン顔料、アンサンスロン顔料、インダンスロン顔料、フラバンスロン顔料、ペリレン顔料、ペリノン顔料、ジケトピロロピロール顔料、キノナフタロン顔料、アントラキノン顔料、チオインジゴ顔料、ベンズイミダゾロン顔料、イソインドリン顔料、カーボンブラック等の有機顔料等が挙げられる。
【００４０】
可塑剤としては、具体的には、例えば、ジオクチルフタレート（ＤＯＰ）、ジブチルフタレート（ＤＢＰ）；アジピン酸ジオクチル、コハク酸イソデシル；ジエチレングリコールジベンゾエート、ペンタエリスリトールエステル；オレイン酸ブチル、アセチルリシノール酸メチル；リン酸トリクレジル、リン酸トリオクチル；アジピン酸プロピレングリコールポリエステル、アジピン酸ブチレングリコールポリエステル等が挙げられる。
【００４１】
揺変性付与剤としては、具体的には、例えば、アエロジル（日本アエロジル（株）製）、ディスパロン（楠本化成（株）製）等が挙げられる。
接着付与剤としては、具体的には、例えば、テルペン樹脂、フェノール樹脂、テルペン−フェノール樹脂、ロジン樹脂、キシレン樹脂等が挙げられる。
【００４２】
難燃剤としては、具体的には、例えば、クロロアルキルホスフェート、ジメチル・メチルホスホネート、臭素・リン化合物、アンモニウムポリホスフェート、ネオペンチルブロマイド−ポリエーテル、臭素化ポリエーテル等が挙げられる。
帯電防止剤としては、具体的には、例えば、第四級アンモニウム塩；ポリグリコール、エチレンオキサイド誘導体等の親水性化合物等が挙げられる。
【００４３】
本発明の組成物の製造方法は、特に限定されないが、例えば、反応容器に上記の各必須成分と任意成分とを入れ、減圧下で混合ミキサー等のかくはん機を用いて十分に混練する方法を用いることができる。
【００４４】
本発明の組成物は、ラジカル重合により硬化できるため、低温かつ短時間（例えば、１６０℃で１０秒）で硬化でき、更に、ポリイミドに対する接着性に優れる。特に、上記重合体（Ｄ）を含有する場合は、ポリイミドに対する接着性に極めて優れる。
したがって、本発明の組成物は、ポリイミド材料同士あるいはポリイミド材料と他の材料とを接合するための接着剤として好適に用いられる。
【実施例】
【００４５】
以下、実施例を示して、本発明を具体的に説明する。ただし、本発明はこれらに限定されるものではない。
（実施例１〜２６および比較例１〜５）
下記第１表に示す各成分を、第１表に示す組成（質量部）で、かくはん機を用いて混合し、第１表に示される各組成物を得た。
得られた各組成物について、下記に示す方法により、ポリイミドに対する接着性を評価した。
【００４６】
（ポリイミドに対する接着性）
ポリイミドフィルム（カプトン（登録商標）、東レ・デュポン社製、厚さ２５μｍ）を２枚用意し、一方のポリイミドフィルムに得られた各組成物を塗布し、８０℃のオーブン中で５分間乾燥してトルエンを除去した。次に、このフィルムの組成物塗布面に、他方のポリイミドフィルムを貼り合わせ、３ＭＰａ、１６０℃の条件で１０秒間熱プレスして接着させた後、１ｃｍ幅に切り出し、試験片を作製した。
得られた試験片にて、剥離試験機（イマダ社製）により１８０度剥離試験を行い、剥離強度を測定した。
結果を第１表に示す。
【００４７】
【表１】
2008174633.tif 000008
【００４８】
【表２】
2008174633.tif 000009
【００４９】
【表３】
2008174633.tif 000010
【００５０】
上記第１表中の各成分は、下記のとおりである。
・エチレン系エラストマー（Ａ）：下記式（１）で表される繰り返し単位を６４質量％、下記式（２）で表される繰り返し単位を６質量％および下記式（３′）で表される繰り返し単位を３０質量％含む重合体、ボンドファーストＢＦ−７Ｍ、住友化学社製、ガラス転移温度−３３℃、重量平均分子量５０，０００
・ビニル単量体（Ｂ）：下記式（４′）で表される化合物、Ｍ−５４００、東亞合成社製
【００５１】
【化１０】
2008174633.tif 000011
【００５２】
・ラジカル開始剤（Ｃ）：２，５−ジメチル−２，５−ビス（ｔ−ブチルパーオキシ）ヘキシン−３、パーヘキシン２５Ｂ、日本油脂社製
・重合体（Ｄ１）：スチレン−イソプレン−スチレンブロック共重合体、ＳＩＳ５２５０、ＪＳＲ社製、重量平均分子量３００，０００
・重合体（Ｄ２）：スチレン−ブタジエン−スチレンブロック共重合体、タフプレン３１５、旭化成ケミカルズ社製、重量平均分子量８０，０００
・重合体（Ｄ３）：スチレン−イソブチレン−スチレンブロック共重合体、ＳＩＢＳＴＡＲ１０２Ｔ、カネカ社製、重量平均分子量１００，０００
・重合体（Ｄ４）：スチレン−イソブチレンブロック共重合体、ＳＩＢＳＴＡＲ０４２Ｄ、カネカ社製、重量平均分子量５０，０００
・重合体（Ｄ５）：スチレン−酢酸ビニル共重合体、モディパーＳＶ１０Ａ、日本油脂社製、重量平均分子量１０，０００以上
【００５３】
・ＥＭＡ／ＧＭＡ共重合体（エチルメタアクリレート−グリシジルメタアクリレート共重合体）：エチルメタアクリレート５０質量部と、グリシジルメタアクリレート５０質量部と、トルエン１００質量部とをフラスコに入れ、窒素雰囲気下で８０℃まで昇温させた後、これに開始剤として２，２′−アゾビスイソブチロニトリル（ＡＩＢＮ）１質量部を加え、５時間反応させて合成したガラス転移温度３０℃、重量平均分子量１０，０００以上のエチルメタアクリレート−グリシジルメタアクリレート共重合体
【００５４】
・ＭＡ／ＧＭＡ共重合体（メチルアクリレート−グリシジルメタアクリレート共重合体）：メチルアクリレート５０質量部と、グリシジルメタアクリレート５０質量部と、トルエン１００質量部とをフラスコに入れ、窒素雰囲気下で８０℃まで昇温させた後、これに開始剤として２，２′−アゾビスイソブチロニトリル（ＡＩＢＮ）１質量部を加え、５時間反応させて合成したガラス転移温度２８℃、重量平均分子量１０，０００以上のメチルアクリレート−グリシジルメタアクリレート共重合体
【００５５】
・カルボキシ基含有スチレン−ブタジエン共重合体：タフテックＭ１９１３、旭化成社製、重量平均分子量５０，０００以上
【００５６】
上記第１表に示す結果から明らかなように、実施例１〜２６の組成物は、１６０℃で１０秒間の加熱により硬化できたことから、低温かつ短時間で硬化できることが分かった。
また、エチレン系エラストマー（Ａ）、ビニル単量体（Ｂ）、ラジカル開始剤（Ｃ）およびトルエンを含有する組成物（実施例１）は、エチレン系エラストマー（Ａ）とトルエンのみを含有する組成物（比較例１）に比べて、約３５％剥離強度が改善されていた。
一方、エチレン系エラストマー（Ａ）を含まない組成物（比較例２）は、比較例１よりもポリイミドに対する接着性（以下、単に「接着性」という。）が低く、エチレン系エラストマー（Ａ）の代わりに各種の共重合体を含有する組成物（比較例３〜５）は、比較例２よりも更に接着性が低かった。
更に、重合体（Ｄ）を含有する組成物（実施例２〜２６）は、比較例１〜５に比べて格段に優れた接着性を有していた。驚くべきことに、重合体（Ｄ）を１質量部添加しただけで実施例１と比べて約４０％も剥離強度が向上していた（実施例３等）。